【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
カバーを有するゴルフボールであって、前記カバーが５中約３．０以下の耐擦り傷性を有し、かつ前記カバーが熱可塑性組成物を含み、前記熱可塑性組成物が、
（ａ）コモノマーＥ、Ｘ、およびＹの共重合によって得られ、約８０，０００から約５００，０００までの重量平均分子量（Ｍｗ）を有する、少なくとも１種類のＥ／Ｘ／Ｙコポリマーであって、Ｅはエチレンであり、ＸはＣ３〜Ｃ８のα、βエチレン不飽和性カルボン酸であり、Ｙは炭素原子が１〜８個のアルキル基を有するアクリル酸アルキルまたはメタクリル酸アルキルの柔軟化コモノマーであり、ＸがＥ／Ｘ／Ｙコポリマーの約２〜約３０重量％の量で存在し、ＹがＥ／Ｘ／Ｙコポリマーの約１７〜約４０重量％の量で存在する少なくとも１種類のＥ／Ｘ／Ｙコポリマー、および
（ｂ）１種または複数種のＥ／アクリル酸コポリマーおよび／またはＥ／メタクリル酸コポリマーであって、約２，０００〜約３０，０００の重量平均分子量を有し、かつ（ｂ）の重量を基準にして約３〜約２０重量％で存在するアクリル酸および／またはメタクリル酸を有し、該コポリマーが組成物中に（ａ）＋（ｂ）の総重量を基準にして約５から約３０重量％までの量で存在する１種または複数種のＥ／アクリル酸コポリマーおよび／またはＥ／メタクリル酸コポリマー、
を含み、および
（１）前記熱可塑性組成物が、１種または複数種のアルカリ金属、遷移金属、またはアルカリ土類金属のイオン性化合物によって少なくとも部分的に中和され、かつ（２）前記組成物が、約５０以下のショアＤ硬度および約２０ｋｐｓｉ以下の曲げ弾性率を有することを特徴とするゴルフボール。
【請求項２】
ゴルフボールコアを覆ってカバーを形成する工程を含み、前記カバーが５中約２．０以下の耐擦り傷性を有し、かつ熱可塑性組成物を含むか、または該熱可塑性組成物から本質的に構成され、前記熱可塑性組成物が、
（ａ）コモノマーＥ、Ｘ、およびＹの共重合によって得られ、約８０，０００から約５００，０００までの重量平均分子量を有する少なくとも１種類のＥ／Ｘ／Ｙコポリマーであって、Ｅはエチレンであり、ＸはＣ３〜Ｃ８のα、βエチレン不飽和性カルボン酸であり、Ｙはアルキル基が１〜８個の炭素原子を有するアクリル酸アルキルまたはメタクリル酸アルキルの柔軟化コモノマーであり、ＥがＥ／Ｘ／Ｙコポリマーの重量を基準にして約３０〜約８１重量％の量で存在し、ＸがＥ／Ｘ／Ｙコポリマーの約２〜約３０重量％の量で存在し、ＹがＥ／Ｘ／Ｙコポリマーの約１７〜約４０重量％の量で存在する少なくとも１種類のＥ／Ｘ／Ｙコポリマー、および
（ｂ）１種または複数種のＥ／アクリル酸コポリマーおよび／またはＥ／メタクリル酸コポリマーであって、約２，０００〜約３０，０００の重量平均分子量を有し、かつ（ｂ）の重量を基準にして約３〜約２０重量％で存在するアクリル酸および／またはメタクリル酸を有し、該コポリマーが組成物中に（ａ）＋（ｂ）の総重量を基準にして約５から約３０重量％までの量で存在する１種または複数種のＥ／アクリル酸コポリマーおよび／またはＥ／メタクリル酸コポリマー、
を含み、
（１）前記熱可塑性組成物が、１種または複数種のアルカリ金属、遷移金属、またはアルカリ土類金属の金属陽イオンによって少なくとも部分的に中和され、かつ（２）前記組成物が、約１０から約４５までのショアＤ硬度および約２０ｋｐｓｉ以下の曲げ弾性率を有することを特徴とする耐擦り傷性カバーを有するゴルフボールの製造方法。
【請求項３】
５中約２．０以下の耐擦り傷性を有し、かつ熱可塑性組成物を含むワンピースゴルフボールであって、前記熱可塑性組成物が、
（ａ）コモノマーＥ、Ｘ、およびＹの共重合によって得られ、約８０，０００から約５００，０００までの重量平均分子量を有する少なくとも１種類のＥ／Ｘ／Ｙコポリマーであって、Ｅはエチレンであり、ＸはＣ３〜Ｃ８のα、βエチレン不飽和性カルボン酸であり、Ｙはアルキル基が１〜８個の炭素原子を有するアクリル酸アルキルまたはメタクリル酸アルキルの柔軟化コモノマーであり、ＥがＥ／Ｘ／Ｙコポリマーの重量を基準にして約３０〜約８１重量％の量で存在し、ＸがＥ／Ｘ／Ｙコポリマーの約２〜約３０重量％の量で存在し、ＹがＥ／Ｘ／Ｙコポリマーの約１７〜約４０重量％の量で存在する少なくとも１種類のＥ／Ｘ／Ｙコポリマー、および
（ｂ）１種または複数種のＥ／アクリル酸コポリマーおよび／またはＥ／メタクリル酸コポリマーであって、約２，０００から約３０，０００までの重量平均分子量を有し、かつ（ｂ）の重量を基準にして約３〜約２０重量％で存在するアクリル酸および／またはメタクリル酸を有し、該コポリマーが組成物中に（ａ）＋（ｂ）の総重量を基準にして約５から約３０重量％までの量で存在する１種または複数種のＥ／アクリル酸コポリマーおよび／またはＥ／メタクリル酸コポリマー、
を含み、
（１）前記熱可塑性組成物が、１種または複数種のアルカリ金属、遷移金属、またはアルカリ土類金属の金属陽イオンによって少なくとも部分的に中和され、かつ（２）前記組成物が、約６０以下のショアＤ硬度および約４０ｋｐｓｉ以下の曲げ弾性率を有することを特徴とするワンピースゴルフボール。
【請求項４】
前記ゴルフボールの質量をゴルファー管理機関によって設定された制限に適合するレベルに調整するために十分な充填剤が加えられることを特徴とする請求項３に記載のゴルフボール。
【請求項５】
熱可塑性組成物をゴルフボールの形状に成形する工程を含み、該熱可塑性組成物が、
（ａ）コモノマーＥ、Ｘ、およびＹの共重合によって得られ、約８０，０００から約５００，０００までの重量平均分子量を有する少なくとも１種類のＥ／Ｘ／Ｙコポリマーであって、Ｅはエチレンであり、ＸはＣ３〜Ｃ８のα、βエチレン不飽和性カルボン酸であり、Ｙはアルキル基が１〜８個の炭素原子を有するアクリル酸アルキルまたはメタクリル酸アルキルの柔軟化コモノマーであり、ＸがＥ／Ｘ／Ｙコポリマーの約２〜約３０重量％の量で存在し、ＹがＥ／Ｘ／Ｙコポリマーの約１７〜約４０重量％の量で存在する少なくとも１種類のＥ／Ｘ／Ｙコポリマー、
（ｂ）１種または複数種のＥ／アクリル酸コポリマーおよび／またはＥ／メタクリル酸コポリマーであって、約２，０００から約３０，０００までの重量平均分子量を有し、かつ（ｂ）の重量を基準にして約３〜約２０重量％で存在するアクリル酸および／またはメタクリル酸を有し、前記組成物中に（ａ）＋（ｂ）の総重量を基準にして約５から約３０重量％までの量で存在する１種または複数種のＥ／アクリル酸コポリマーおよび／またはＥ／メタクリル酸コポリマー、
を含み、
（１）前記熱可塑性組成物が、１種または複数種のアルカリ金属、遷移金属、またはアルカリ土類金属の金属陽イオンによって少なくとも部分的中和され、（２）前記組成物が、約６０以下のショアＤ硬度および約４０ｋｐｓｉ以下の曲げ弾性率を有し、かつ（３）前記組成物が約０から約８２重量％までの充填剤を含むことを特徴とする請求項４に記載のゴルフボールの製造方法。
【手続補正２】
【補正対象書類名】明細書
【補正対象項目名】００８４
【補正方法】変更
【補正の内容】
【００８４】
本発明のゴルフボールは、この評点システムによれば３．０以下の耐擦り傷性を有する。より好ましくは本発明のゴルフボールは２．５以下、またさらに好ましくは２．０以下の耐擦り傷性を有する。
以下に、本発明の好ましい態様を示す。
［１］  カバーを有するゴルフボールであって、前記カバーが５中約３．０以下の耐擦り傷性を有し、かつ前記カバーが熱可塑性組成物を含み、前記熱可塑性組成物が、
（ａ）コモノマーＥ、Ｘ、およびＹの共重合によって得られ、約８０，０００から約５００，０００までの重量平均分子量（Ｍｗ）を有する、少なくとも１種類のＥ／Ｘ／Ｙコポリマーであって、Ｅはエチレンであり、ＸはＣ３〜Ｃ８のα、βエチレン不飽和性カルボン酸であり、Ｙは炭素原子が１〜８個のアルキル基を有するアクリル酸アルキルまたはメタクリル酸アルキルの柔軟化コモノマーであり、ＸがＥ／Ｘ／Ｙコポリマーの約２〜約３０重量％の量で存在し、ＹがＥ／Ｘ／Ｙコポリマーの約１７〜約４０重量％の量で存在する少なくとも１種類のＥ／Ｘ／Ｙコポリマー、および
（ｂ）１種または複数種のＥ／アクリル酸コポリマーおよび／またはＥ／メタクリル酸コポリマーであって、約２，０００〜約３０，０００の重量平均分子量を有し、かつ（ｂ）の重量を基準にして約３〜約２０重量％で存在するアクリル酸および／またはメタクリル酸を有し、該コポリマーが組成物中に（ａ）＋（ｂ）の総重量を基準にして約５から約３０重量％までの量で存在する１種または複数種のＥ／アクリル酸コポリマーおよび／またはＥ／メタクリル酸コポリマー、
を含み、および
（１）前記熱可塑性組成物が、１種または複数種のアルカリ金属、遷移金属、またはアルカリ土類金属のイオン性化合物によって少なくとも部分的に中和され、かつ（２）前記組成物が、約５０以下のショアＤ硬度および約２０ｋｐｓｉ以下の曲げ弾性率を有することを特徴とするゴルフボール。
［２］  前記カバーは、非アイオノマーの熱可塑性コポリマーおよび二元重合アイオノマーの熱可塑性コポリマーからなる群の中のコポリマーから選択される少なくとも１種類の追加成分をさらに含み、前記コポリマーは、約８０，０００から約５００，０００までのＭｗを有することを特徴とする［１］に記載のゴルフボール。
［３］  前記熱可塑性組成物は、約１０から約４５までのショアＤ硬度を有することを特徴とする［２］に記載のゴルフボール。
［４］  前記組成物は、約１５から約４０までのショアＤ硬度を有することを特徴とする［３］に記載のゴルフボール。
［５］  前記組成物の酸部分の少なくとも３０％が中和されることを特徴とする［２］に記載のゴルフボール。
［６］  前記組成物の酸部分の少なくとも４５％が中和されることを特徴とする［５］に記載のゴルフボール。
［７］  前記中和剤が、亜鉛、マグネシウム、およびリチウムからなる群から選択される陽イオンを有することを特徴とする［２］に記載のゴルフボール。
［８］  前記中和剤が、亜鉛陽イオンを有することを特徴とする［６］に記載のゴルフボール。
［９］  前記組成物が、約３から約８までの曲げ弾性率を有することを特徴とする［２］に記載のゴルフボール。
［１０］  前記耐擦り傷性が２．５以下であることを特徴とする［２］に記載のゴルフボール。
［１１］前記耐擦り傷性が２．０以下であることを特徴とする［１０］に記載のゴルフボール。
［１２］  ゴルフボールコアを覆ってカバーを形成する工程を含み、前記カバーが５中約２．０以下の耐擦り傷性を有し、かつ熱可塑性組成物を含むか、または該熱可塑性組成物から本質的に構成され、前記熱可塑性組成物が、
（ａ）コモノマーＥ、Ｘ、およびＹの共重合によって得られ、約８０，０００から約５００，０００までの重量平均分子量を有する少なくとも１種類のＥ／Ｘ／Ｙコポリマーであって、Ｅはエチレンであり、ＸはＣ３〜Ｃ８のα、βエチレン不飽和性カルボン酸であり、Ｙはアルキル基が１〜８個の炭素原子を有するアクリル酸アルキルまたはメタクリル酸アルキルの柔軟化コモノマーであり、ＥがＥ／Ｘ／Ｙコポリマーの重量を基準にして約３０〜約８１重量％の量で存在し、ＸがＥ／Ｘ／Ｙコポリマーの約２〜約３０重量％の量で存在し、ＹがＥ／Ｘ／Ｙコポリマーの約１７〜約４０重量％の量で存在する少なくとも１種類のＥ／Ｘ／Ｙコポリマー、および
（ｂ）１種または複数種のＥ／アクリル酸コポリマーおよび／またはＥ／メタクリル酸コポリマーであって、約２，０００〜約３０，０００の重量平均分子量を有し、かつ（ｂ）の重量を基準にして約３〜約２０重量％で存在するアクリル酸および／またはメタクリル酸を有し、該コポリマーが組成物中に（ａ）＋（ｂ）の総重量を基準にして約５から約３０重量％までの量で存在する１種または複数種のＥ／アクリル酸コポリマーおよび／またはＥ／メタクリル酸コポリマー、
を含み、
（１）前記熱可塑性組成物が、１種または複数種のアルカリ金属、遷移金属、またはアルカリ土類金属の金属陽イオンによって少なくとも部分的に中和され、かつ（２）前記組成物が、約１０から約４５までのショアＤ硬度および約２０ｋｐｓｉ以下の曲げ弾性率を有することを特徴とする耐擦り傷性カバーを有するゴルフボールの製造方法。
［１３］  ５中約２．０以下の耐擦り傷性を有し、かつ熱可塑性組成物を含むワンピースゴルフボールであって、前記熱可塑性組成物が、
（ａ）コモノマーＥ、Ｘ、およびＹの共重合によって得られ、約８０，０００から約５００，０００までの重量平均分子量を有する少なくとも１種類のＥ／Ｘ／Ｙコポリマーであって、Ｅはエチレンであり、ＸはＣ３〜Ｃ８のα、βエチレン不飽和性カルボン酸であり、Ｙはアルキル基が１〜８個の炭素原子を有するアクリル酸アルキルまたはメタクリル酸アルキルの柔軟化コモノマーであり、ＥがＥ／Ｘ／Ｙコポリマーの重量を基準にして約３０〜約８１重量％の量で存在し、ＸがＥ／Ｘ／Ｙコポリマーの約２〜約３０重量％の量で存在し、ＹがＥ／Ｘ／Ｙコポリマーの約１７〜約４０重量％の量で存在する少なくとも１種類のＥ／Ｘ／Ｙコポリマー、および
（ｂ）１種または複数種のＥ／アクリル酸コポリマーおよび／またはＥ／メタクリル酸コポリマーであって、約２，０００から約３０，０００までの重量平均分子量を有し、かつ（ｂ）の重量を基準にして約３〜約２０重量％で存在するアクリル酸および／またはメタクリル酸を有し、該コポリマーが組成物中に（ａ）＋（ｂ）の総重量を基準にして約５から約３０重量％までの量で存在する１種または複数種のＥ／アクリル酸コポリマーおよび／またはＥ／メタクリル酸コポリマー、
を含み、
（１）前記熱可塑性組成物が、１種または複数種のアルカリ金属、遷移金属、またはアルカリ土類金属の金属陽イオンによって少なくとも部分的に中和され、かつ（２）前記組成物が、約６０以下のショアＤ硬度および約４０ｋｐｓｉ以下の曲げ弾性率を有することを特徴とするワンピースゴルフボール。
［１４］  前記熱可塑性組成物が約１０から約５５までのショアＤ硬度を有することを特徴とする［１３］に記載のゴルフボール。
［１５］  前記組成物の酸部分の少なくとも３０％が中和されることを特徴とする［１４］に記載のゴルフボール。
［１６］  前記組成物の酸部分の少なくとも４５％が中和されることを特徴とする［１５］に記載のゴルフボール。
［１７］  中和剤が亜鉛、マグネシウム、およびリチウムからなる群から選択される陽イオンを有することを特徴とする［１６］に記載のゴルフボール。
［１８］  前記中和剤が亜鉛陽イオンを有することを特徴とする［１７］に記載のゴルフボール。
［１９］  前記ゴルフボールの質量をゴルファー管理機関によって設定された制限に適合するレベルに調整するために十分な充填剤が加えられることを特徴とする［１３］に記載のゴルフボール。
［２０］  前記ゴルフボールの質量を約４５ｇに調整するために十分な充填剤が加えられることを特徴とする［１９］に記載のゴルフボール。
［２１］  熱可塑性組成物をゴルフボールの形状に成形する工程を含み、該熱可塑性組成物が、
（ａ）コモノマーＥ、Ｘ、およびＹの共重合によって得られ、約８０，０００から約５００，０００までの重量平均分子量を有する少なくとも１種類のＥ／Ｘ／Ｙコポリマーであって、Ｅはエチレンであり、ＸはＣ３〜Ｃ８のα、βエチレン不飽和性カルボン酸であり、Ｙはアルキル基が１〜８個の炭素原子を有するアクリル酸アルキルまたはメタクリル酸アルキルの柔軟化コモノマーであり、ＸがＥ／Ｘ／Ｙコポリマーの約２〜約３０重量％の量で存在し、ＹがＥ／Ｘ／Ｙコポリマーの約１７〜約４０重量％の量で存在する少なくとも１種類のＥ／Ｘ／Ｙコポリマー、
（ｂ）１種または複数種のＥ／アクリル酸コポリマーおよび／またはＥ／メタクリル酸コポリマーであって、約２，０００から約３０，０００までの重量平均分子量を有し、かつ（ｂ）の重量を基準にして約３〜約２０重量％で存在するアクリル酸および／またはメタクリル酸を有し、前記組成物中に（ａ）＋（ｂ）の総重量を基準にして約５から約３０重量％までの量で存在する１種または複数種のＥ／アクリル酸コポリマーおよび／またはＥ／メタクリル酸コポリマー、
を含み、
（１）前記熱可塑性組成物が、１種または複数種のアルカリ金属、遷移金属、またはアルカリ土類金属の金属陽イオンによって少なくとも部分的中和され、（２）前記組成物が、約６０以下のショアＤ硬度および約４０ｋｐｓｉ以下の曲げ弾性率を有し、かつ（３）前記組成物が約０から約８２重量％までの充填剤を含むことを特徴とする［１９］に記載のゴルフボールの製造方法。
［２２］  前記ゴルフボールの質量をゴルファー管理機関によって設定された制限に適合するレベルに調整するために十分な充填剤が加えられることを特徴とする［２１］に記載の方法。